(57)【要約】【課題】本発明は、環状ジスルフィド結合を１分子内に２個含む新規架橋剤、この架橋剤を含み耐熱性と耐疲労性の優れたゴム組成物、およびこのゴム組成物を用いて製造した耐熱性と耐疲労性の優れたタイヤに関する。【解決手段】式（１）：Ｘ−Ｒ1−Ｙ          （１）（式中、Ｒ1はヘテロ原子を含んでいてもよい２価の炭素数１〜１００００の炭化水素基；ＸおよびＹは同じかまたは異なり、いずれも式（２）：2008156449.tif 000015で表わされる炭素数１〜１０の１価の３〜１２員環残基である）で表わされる架橋剤。【選択図】なし【特許請求の範囲】
【請求項１】
式（１）：
Ｘ−Ｒ1−Ｙ          （１）
（式中、Ｒ1はヘテロ原子を含んでいてもよい２価の炭素数１〜１００００の炭化水素基；ＸおよびＹは同じかまたは異なり、いずれも式（２）：
【化１】
2008156449.tif 000014
で表わされる炭素数１〜１０の１価の３〜１２員環残基である）で表わされる架橋剤。
【請求項２】
前記式（１）に含まれるＲ1が共役ジエン系化合物または芳香族ビニル化合物の単独重合構造またはそれらの共重合構造を含む２価の炭化水素基である請求項１に記載の架橋剤。
【請求項３】
ゴム成分１００重量部に対して、請求項１または２に記載の架橋剤を０．１〜２００重量部含有するゴム組成物。
【請求項４】
請求項３記載のゴム組成物を用いて製造されたタイヤ。
【発明の詳細な説明】
【技術分野】
【０００１】
本発明は、新規架橋剤、この架橋剤を含有する耐熱性および耐疲労性に優れたゴム組成物およびこのゴム組成物を用いた耐熱性および耐疲労性に優れたタイヤに関する。
【背景技術】
【０００２】
従来、タイヤなどの各種ゴム製品用の架橋ゴムの耐熱性向上を図るため、電子線加硫やサルファードナー架橋剤を配合し、モノスルフィドの多い架橋構造をつくることが知られている。しかし、このようなモノスルフィド架橋構造は、ポリマー分子の運動性を拘束し、耐疲労性が大きく低下してしまう傾向がある。一方、通常加硫と呼ばれるポリスルフィド架橋構造では、耐疲労性には優れるが、Ｓ−Ｓ結合が熱的に弱いため、一般に耐熱性に劣る傾向がある。
【０００３】
特許文献１には、特定のゴム成分に有機加硫剤を配合することで、グリップ性能および引っ張り強度を向上させたゴム組成物が開示されている。しかし、耐熱性を重視していないため、熱的に弱いＳ−Ｓ結合を含んでいるため、耐熱性と耐疲労性を両立できず、両性能を高度なレベルで両立しうる架橋剤はいまだに存在しないのが現状である。
【０００４】
【特許文献１】特開２００６−２４９４０３号公報
【発明の開示】
【発明が解決しようとする課題】
【０００５】
本発明は、新規架橋剤、この架橋剤を含有する耐熱性および耐疲労性に優れたゴム組成物およびこのゴム組成物を用いて製造した耐熱性および耐疲労性に優れたタイヤを提供することを目的とする。
【課題を解決するための手段】
【０００６】
前記課題を解決するために鋭意検討を重ねた結果、架橋剤が１分子内に環状ジスルフィド結合を２個含むことにより、優れた耐熱性および耐疲労性を示すことを見出した。
【０００７】
すなわち、本発明は、式（１）：
Ｘ−Ｒ1−Ｙ          （１）
（式中、Ｒ1はヘテロ原子を含んでいてもよい２価の炭素数１〜１００００の炭化水素基；ＸおよびＹは同じかまたは異なり、いずれも式（２）：
【０００８】
【化１】
2008156449.tif 000002
【０００９】
で表わされる炭素数１〜１０の１価の３〜１２員環残基である）で表わされる架橋剤に関する。
【００１０】
前記架橋剤の式（１）に含まれるＲ1が共役ジエン系化合物または芳香族ビニル化合物の単独重合構造またはそれらの共重合構造を含む２価の炭化水素基であることが好ましい。
【００１１】
また、本発明はゴム成分１００重量部に対して、前記架橋剤を０．１〜２００重量部含有するゴム組成物に関する。
【００１２】
さらに、本発明は前記ゴム組成物を用いて製造したタイヤに関する。
【発明の効果】
【００１３】
本発明によれば、１分子内に環状ジスルフィド結合を２個含む架橋剤をゴム中に配合することにより、耐熱性および耐疲労性の優れたゴム組成物を提供することができる。また、上記ゴム組成物をタイヤに用いることで、耐熱性および耐疲労性に優れたタイヤを提供することができる。
【発明を実施するための最良の形態】
【００１４】
本発明の架橋剤は、式（１）：
Ｘ−Ｒ1−Ｙ          （１）
（式中、Ｒ1はヘテロ原子を含んでいてもよい２価の炭素数１〜１００００の炭化水素基；ＸおよびＹは同じかまたは異なり、いずれも式（２）：
【００１５】
【化２】
2008156449.tif 000003
【００１６】
で表わされる炭素数１〜１０の１価の３〜１２員環残基である）で表わされる架橋剤である。
【００１７】
式（１）中、Ｒ1は２価の炭素数１以上の炭化水素基であり、炭素数が３以上であることが好ましく、５以上であることがより好ましい。また、Ｒ1は２価の炭素数１００００以下の炭化水素基であり、炭素数が８０００以下であることが好ましく、５０００以下であることがより好ましい。Ｒ1の炭素数が１００００をこえると、架橋効率が悪くなり、また、ゴム中に多量に配合することが必要になるために高コストになる傾向がある。
【００１８】
式（１）中、ＸおよびＹは同じかまたは異なり、いずれも式（２）：
【００１９】
【化３】
2008156449.tif 000004
【００２０】
で表される炭素数１以上の１価の３員環以上の残基であり、炭素数２以上の１価の４員環以上の残基であることが好ましく、炭素数３以上の１価の５員環以上の残基であることがより好ましい。また、式（２）は炭素数が１０以下の１価の１２員環以下の残基であり、炭素数９以下の１価の１１員環以下の残基であることが好ましく、炭素数８以下の１価の１０員環以下の残基であることがより好ましい。式（２）が炭素数１０をこえる１価の１２員環をこえる残基であると、加硫時に開裂したＳ−Ｓ結合の硫黄が異なるポリマーと結合する可能性が高くなり、架橋点間距離を制御しにくくなる傾向がある。架橋構造、架橋点間距離をできるだけ統一するという点からＸおよびＹは同じである方が好ましい。
【００２１】
本発明の架橋剤を得る方法はとくに限定されないが、例えば環状ジスルフィド結合を含むカルボン酸とジオールとを縮合反応させることにより得られる。
【００２２】
前記方法で本発明の架橋剤を得る場合、前記環状ジスルフィド結合を含むカルボン酸としては、例えば、１，２−ジチオラン−３−ペンタン酸（通称名：リポ酸）、１，２−ジチオラン−３−ヘキサン酸、１，２−ジチアン−３−ペンタン酸、１，２−ジチアン−３−ヘキサン酸などがあげられる。なかでも、入手容易性、コストという点から、リポ酸が好ましい。
【００２３】
ジオールとしてはとくに限定されないが、ポリオレフィングリコールのようなポリオレフィン構造を有するジオール、ポリオキシプロピレングリコールのようなポリオキシアルキレン構造を有するジオール、その他ポリ共役ジエン構造を有するジオール、あるいはポリ芳香族ビニル構造を有するジオールなどがあげられる。なかでも、ジエン系ゴムとの相溶性の観点から、ジオールが共役ジエン化合物または芳香族ビニル化合物の単独重合構造または共重合構造を含むことが好ましい。
【００２４】
共役ジエン化合物としては、ブタジエン、イソプレン、１，３−ペンタジエン、２，３−ジメチルブタジエン、２−フェニル−１，３−ブタジエンがあげられる。なかでも、重合活性や入手し易さの点からブタジエンが好ましい。
【００２５】
芳香族ビニル化合物としては、スチレン、α−メチルスチレン、１−ビニルナフタレン、３−ビニルトルエン、エチルビニルベンゼン、４−シクロヘキシルスチレン、２，４，６−トリメチルスチレンがあげられる。なかでも、重合活性や入手し易さの点からスチレンが好ましい。
【００２６】
ジオールは、共役ジエン化合物や芳香族ビニル化合物とスチレンオキシド、エチレンオキシド、プロピレンオキシド、１，２−ブチレンオキシド、２，３−ブチレンオキシド、イソブチレンオキシドなどを重合することで得られる。なかでも、取扱いや入手し易さという点から、スチレンオキシドが好ましい。
【００２７】
前記ジオールの重量平均分子量が５０以上であることが好ましく、１００以上であることがより好ましい。重量平均分子量が５０未満であると、架橋時の架橋点間分子量が小さくなり、耐疲労性が低下する傾向がある。また、ジオールの重量平均分子量が２００００以下であることが好ましく、１００００以下であることがより好ましい。重量平均分子量が２００００をこえると、ゴムを架橋させるために大量の架橋剤が必要となり実用的でない。
【００２８】
前記縮合反応によって架橋剤を得る方法としては、とくに制限はなく、従来公知の方法を用いることができる。例えば、具体的には、反応に不活性な有機溶剤、例えば脂肪族、脂環族、芳香族炭化水素化合物などの炭化水素系溶剤中において、環状ジスルフィド結合を含むカルボン酸とジオールを、必要に応じて脱水縮合剤の存在下で縮合反応させることにより、本願の架橋剤が得られる。
【００２９】
脱水縮合剤としては、一般的に使用されている公知の化合物の中から任意のものを用いることができる。例えば、１，１’−カルボニルビス−１Ｈ−イミダゾール、Ｎ，Ｎ’−ジシクロヘキシルカルボジイミド、４−ジメチルアミノピリジン、１−エチル−３−（３−ジメチルアミノプロピル）カルボジイミドヒドロクロライド、Ｎ−カルボベンゾキシオキシスクシンイミド、２−クロロ−１−メチルピリジニウムアイオダイド、ジフェニルホスホリルアジド、１−ヒドロキシベンゾトリアゾール、Ｎ−ヒドロキシ−５−ノルボルネン−２，３−ジカルボキシイミド、Ｎ−ヒドロキシフタルイミド、Ｎ−ヒドロキシスクシンイミド、２−メシチレンスルホニルクロライド、１，２，４−トリアゾール、２，４，５−トリクロロフェノールなどがあげられる。
【００３０】
本発明において、ゴム組成物のゴム成分としては硫黄架橋可能なゴムであるジエン系ゴムを用いることが好ましい。ジエン系ゴムは、天然ゴム（ＮＲ）および／またはジエン系合成ゴムからなり、ジエン系合成ゴムとしては、例えば、イソプレンゴム（ＩＲ）、ブタジエンゴム（ＢＲ）、スチレンブタジエンゴム（ＳＢＲ）、アクリロニトリルブタジエンゴム（ＮＢＲ）、クロロプレンゴム（ＣＲ）、ブチルゴム（ＩＩＲ）などがあげられる。これらのゴムは単独で用いてもよく、２種以上組み合わせてもよい。なかでも、タイヤへの適用の点から、ＮＲ、ＩＲ、ＢＲ、ＳＢＲが好ましい。
【００３１】
本発明のゴム組成物においては、前記架橋剤の配合量は、ゴム成分１００重量部に対して、０．１重量部以上であり、０．５重量部以上であることが好ましい。配合量が０．１重量部未満であると架橋密度が低く、充分な強度が得られない傾向がある。また、前記架橋剤の配合量は、ゴム成分１００重量部に対して、２００重量部以下であり、１５０重量部以下であることが好ましい。２００重量部をこえるとコストが高くなり実用的でない。
【００３２】
補強剤としては、カーボンブラックを用いることができる。カーボンブラックの配合量は、ゴム成分１００重量部に対して５重量部以上であることが好ましく、１０重量部以上がより好ましい。カーボンブラックの配合量が５重量部未満では充分な補強性が得られない傾向がある。また、カーボンブラックの配合量は、ゴム成分１００重量部に対して１５０重量部以下であることが好ましく、１００重量部以下であることがより好ましい。カーボンブラックの配合量が１５０重量部をこえると、加工性が悪化し、耐疲労性が低下する傾向がある。
【００３３】
また、補強剤としては、シリカおよび／または式（３）：
ｍＭ・ｘＳｉＯｙ・ｚＨ2Ｏ          （３）
（Ｍは、アルミニウム、マグネシウム、チタン、カルシウムおよびジルコニウムからなる群から選ばれる金属、該金属の酸化物および水酸化物、および、それらの水和物、ならびに、該金属の炭酸塩から選ばれる少なくとも１種であり、ｍ、ｘ、ｙおよびｚは定数である。）で表わされる無機充填剤も用いることができる。
【００３４】
無機充填剤の配合量は、ゴム成分１００重量部に対して５重量部以上が好ましく、１０重量部以上であることがより好ましい。無機充填剤の配合量が５重量部未満では充分な補強性が得られない傾向がある。また、無機充填剤の配合量は、ゴム成分１００重量部に対して１５０重量部以下が好ましく、１００重量部以下であることがより好ましい。無機充填剤の配合量が１５０重量部をこえると、加工性が悪化し、耐疲労性が低下する傾向がある。補強剤は単独で用いてもよく、２種以上組み合わせて用いてもよい。
【００３５】
補強剤としてシリカを配合する場合、シランカップリング剤を併用することが好ましい。シランカップリング剤としては、例えば、ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾールテトラスルフィド、３−トリエトキシシリルプロピルベンゾチアゾリルテトラスルフィド、３−トリエトキシシリルプロピルメタクリレートモノスルフィド、３−トリメトキシシリルプロピルメタクリレートモノスルフィド、ビス（３−ジエトキシメチルシリルプロピル）テトラスルフィド、３−メルカプトプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾールテトラスルフィドなどがあげられる。なかでも、補強性改善効果などの点から、ビス（３−トリエトキシシリルプロピル）テトラスルフィドおよび３−トリメトキシシリルプロピルベンゾチアゾリルテトラスルフィドが好ましい。これらのシランカップリング剤は単独で用いてもよく、２種以上を組み合わせて用いてもよい。
【００３６】
シランカップリング剤の配合量は、シリカ１００重量部に対して１重量部以上であることが好ましく、２重量部以上であることがより好ましい。シランカップリング剤の配合量が１重量部未満では、未加硫ゴム組成物の粘度が高く加工性が悪くなる傾向がある。また、シランカップリング剤の配合量は、シリカ１００重量部に対して２０重量部以下であることが好ましく、１５重量部以下であることがより好ましい。シランカップリング剤の配合量が２０重量部をこえると、その配合量ほどのシランカップリング剤配合効果が得られず、コストが高くなる傾向がある。
【００３７】
本発明のゴム組成物には、その他の補強剤、架橋剤、加硫促進剤、各種オイル、老化防止剤、軟化剤、可塑剤、カップリング剤、ステアリン酸、ワックスなどのタイヤ用または一般のゴム組成物用に配合される各種配合剤および添加剤を必要に応じて適宜配合することができる。また、これらの配合剤、添加剤の含有量も一般的な量とすることができる。
【００３８】
本発明のゴム組成物は、一般的な方法で製造される。すなわち、バンバリーミキサーやニーダー、オープンロールなどで前記配合剤を混練したのち、加硫することによりゴム組成物を製造することができる。
【００３９】
本発明のゴム組成物の用途としては、タイヤ、ベルト、ゴムロール、くつ底などがあげられる。なかでも、前記ゴム組成物が優れた耐熱性および耐疲労性を示すことから、タイヤに用いることが好ましい。本発明のゴム組成物は、タイヤのトレッド、サイドウォール、ブレーカー、ビードエイペックス、インサートに用いることができる。なかでも、優れた耐熱性および耐疲労性を示すことから、トレッド、サイドウォールに用いることが好ましい。
【００４０】
本発明のタイヤは、本発明のゴム組成物を用いて通常の方法によって製造される。すなわち、必要に応じて前記各種薬品を配合した本発明のゴム組成物を未加硫の段階でタイヤの各部材の形状に合わせて押し出し、タイヤ成型機上にて通常の方法にて成形し、未加硫タイヤを形成する。この未加硫タイヤを加硫機中で加熱加圧してタイヤを得る。このようにして得られた本発明のタイヤは、優れた耐熱性および耐疲労性を示すものである。
【実施例】
【００４１】
以下、本発明を実施例に基づいて具体的に説明するか、本発明は、これらに限定されるものではない。
【００４２】
（重量平均分子量Ｍｗの測定）
重量平均分子量Ｍｗは、ゲルパーミエーションクロマトグラフ（ＧＰＣ）（東ソー（株）製ＧＰＣ−８０００シリーズ）を用い、検知器として示差屈折計を用い、分子量は標準ポリスチレンより校正した。
【００４３】
以下に、合成で用いた各種薬品について説明する。
ブタジエン：東京化成工業（株）製
スチレン：東京化成工業（株）製
シクロヘキサン：東京化成工業（株）製
テトラヒドロフラン（ＴＨＦ）：東京化成工業（株）製
１，１，４，４−テトラフェニル−１，３−ブタジエン：東京化成工業（株）製
ｓｅｃ−ブチルリチウム（１．６ｍｏｌ／ｌのヘキサン溶液）：東京化成工業（株）製
スチレンオキシド：東京化成工業（株）製
リポ酸：東京化成工業（株）製
１，１’−カルボニルビス−１Ｈ−イミダゾール：東京化成工業（株）製
クロロホルム：東京化成工業（株）製
【００４４】
（ジオール１の合成）
あらかじめ充分に窒素置換した１０００ｍＬのオートクレーブにヘキサン、ブタジエン、テトラヒドロフランを添加し、別の容器内にあらかじめヘキサン、ｓｅｃ−ブチルリチウム１．６ｍｏｌ／ｌのヘキサン溶液、１，１，４，４−テトラフェニル−１，３−ブタジエンを混ぜたヘキサン溶液をオートクレーブ内に添加する。５０℃で１時間撹拌した後、スチレンオキシドを添加し、５分後、イソプロパノールを加えて重合を停止した。生成物を蒸留水で洗浄後、硫酸マグネシウムで乾燥し、溶媒を留去することでジオール１を得た。
【００４５】
（ジオール２〜６の合成）
表１に示す処方により、ジオール１と同様の方法にて合成した。
【００４６】
【表１】
2008156449.tif 000005
【００４７】
（架橋剤１の合成）
あらかじめ充分に窒素置換した１０００ｍＬのフラスコにクロロホルム２５０ｍＬ、リポ酸１２．４ｇ、１，１’−カルボニルビス−１Ｈ−イミダゾール８．２ｇを加え、別の容器内にあらかじめクロロホルム２５０ｍＬ、ジオール１  １２０ｇを混ぜて調整したクロロホルム溶液をフラスコ内に滴下した。８０℃で６時間撹拌した後、溶媒を留去し、カラムクロマトグラフィーで精製分離することで架橋剤１を得た。架橋剤１の構造を以下に示す。架橋剤１は、式（１）中のＲ1が炭素数が約４９０の２価の炭化水素基であり、ＸおよびＹが炭素数が３の５員環残基である。
【００４８】
【化４】
2008156449.tif 000006
【００４９】
（架橋剤２〜６の合成）
表２に示す処方により、架橋剤１と同様の方法にて合成した。架橋剤２〜６の構造を以下に示す。
【００５０】
（架橋剤２）
架橋剤２は、式（１）中のＲ1が炭素数が約２５０の２価の炭化水素基であり、ＸおよびＹが炭素数３の５員環残基である。
【００５１】
【化５】
2008156449.tif 000007
【００５２】
（架橋剤３）
架橋剤３は、式（１）中のＲ1が炭素数が約９０の２価の炭化水素基であり、ＸおよびＹが炭素数３の５員環残基である。
【００５３】
【化６】
2008156449.tif 000008
【００５４】
（架橋剤４）
架橋剤４は、式（１）中のＲ1が炭素数が約７０の２価の炭化水素基であり、ＸおよびＹが炭素数３の５員環残基である。
【００５５】
【化７】
2008156449.tif 000009
【００５６】
（架橋剤５）
架橋剤５は、式（１）中のＲ1が炭素数が約４７０の２価の炭化水素基であり、ＸおよびＹが炭素数３の５員環残基である。
【００５７】
【化８】
2008156449.tif 000010
【００５８】
（架橋剤６）
架橋剤６は、式（１）中のＲ1が炭素数が約２６０の２価の炭化水素基であり、ＸおよびＹが炭素数３の５員環残基である。
【００５９】
【化９】
2008156449.tif 000011
【００６０】
【表２】
2008156449.tif 000012
【００６１】
実施例１〜６および比較例１
表３に示す配合処方にしたがって、混練り配合し、各種供試ゴム組成物を得た。これらの配合物を１７０℃で２０分間プレス加硫して加硫物を得て、これらについて以下に示す試験方法により耐熱性および耐疲労性を評価した。なお、実施例１では架橋剤１を４０重量部、実施例２では架橋剤２を２０重量部、実施例３では架橋剤３を１０重量部、実施例４では架橋剤４では８重量部、実施例５では架橋剤５を４０重量部、実施例６では架橋剤６を２０重量部、比較例１では硫黄を１重量部含有しているが、これらはすべて同一の架橋密度（同一の硬度）となるように、含有量を調整したためである。
【００６２】
【表３】
2008156449.tif 000013
【００６３】
以下に、実施例および比較例で用いた各種薬品について説明する。
ＮＲ：ＲＳＳ＃３
ＳＢＲ：日本ゼオン（株）製のニッポールＮＳ１１６
カーボンブラック：キャボットジャパン（株）製のショウブラックＮ２２０
シリカ：デグッサ社製のウルトラシルＶＮ３
シランカップリング剤：デグッサ社製のＳｉ６９（ビス（３−トリエトキシシリルプロピル）テトラスルフィド）
老化防止剤：大内新興化学工業（株）製のノクラック６Ｃ（Ｎ−１，３−ジメチルブチル−Ｎ’−フェニル−ｐ−フェニレンジアミン）
ワックス：大内新興化学工業（株）製のサンノックワックス
ステアリン酸：日本油脂（株）製のステアリン酸
酸化亜鉛：三井金属鉱業（株）製の亜鉛華１号
硫黄：鶴見化学工業（株）製の粉末硫黄
加硫促進剤１：大内新興化学工業（株）製のノクセラーＮＳ（Ｎ−ｔｅｒｔ−ブチル−２−ベンゾチアゾリルスルフェンアミド）
加硫促進剤２：大内新興化学工業（株）製のノクセラーＴＴ（テトラメチルチウラムジスルフィド）
【００６４】
以下に加硫ゴムの評価方法について説明する。
【００６５】
（耐熱性評価）
セイコーインスツル（株）製の熱機械分析装置（ＴＭＡ）（ＳＳ６１００）を用いて、直径８ｍｍ、高さ１０ｍｍのサンプルを用い、昇温速度１０℃／分で試料の熱膨張をモニターし、試料が急激な膨張をする温度をブローアウトポイントし、比較例１を１００として指数表示した。数値が大きい方が耐熱性に優れていることを示す。
【００６６】
（発熱性評価）
（株）上島製作所製のグッドリッチ式フレクソメーター（ＦＴ−１１００）を用い、ＡＳＴＭ−Ｄ−６２３−５８の方法に準拠して行なった。直径３０ｍｍ、高さ２５．４ｍｍのサンプルを用い、槽内温度１２０℃、振動数１８００ｒｐｍ、荷重２８ｋｇ、歪２２．５％の条件で測定し、２０分後の温度上昇を測定し、比較例１を１００として指数表示した。数値が小さい方が発熱性は小さいことを示す。
【００６７】
（耐疲労性評価）
（株）上島製作所製の定応力／定歪み疲労試験機（ＦＴ−３１００）を用い、ＩＳＯ６９４３の方法に準拠して行なった。ダンベル３号の試験片を用いて、１Ｈｚ、１００％の歪みを繰り返して与え続け、試験片が破断するまでの回数を求め、比較例１を１００として指数表示した。数値が大きい方が耐疲労性に優れていることを示す。
【００６８】
表３に示すように、本発明による架橋剤を配合した実施例１〜６のゴム組成物は、従来の架橋剤を配合した比較例１のゴム組成物に比べて耐熱性および耐疲労性に優れていることがわかる。